(57)【要約】      （修正有）【課題】発泡成形体である自動車内装材や生鮮食品の容器から、放出される不快臭を低減した発泡性成形体を提供することができる、発泡性スチレン系樹脂粒子の製造方法を提供する。【解決手段】発泡性スチレン系樹脂粒子の製造方法であって、フェニルアセチレン濃度が３０ｐｐｍ以下のスチレン系単量体を重合する重合工程と、得られた重合体に発泡剤を含浸させる発泡剤含浸工程と、を含み、前記重合工程では、下記一般式に示される開始剤及び他の特定の開始剤を重合開始剤として使用する。2020147668.tif 000007【選択図】なし【特許請求の範囲】
【請求項１】
発泡性スチレン系樹脂粒子の製造方法であって、
フェニルアセチレン濃度が３０ｐｐｍ以下のスチレン系単量体を重合する重合工程と、得られた重合体に発泡剤を含浸させる発泡剤含浸工程と、を含み、
前記重合工程では、一般式（１）に示される化合物及び一般式（２）に示される化合物を重合開始剤として使用し、
前記一般式（１）に示される化合物の使用量は、前記スチレン系単量体１００重量部に対して０．０５重量部以上０．４０重量部以下であり、
前記一般式（２）に示される化合物の使用量は、前記スチレン系単量体１００重量部に対して０．０５重量部以上０．４０重量部以下であり、
前記発泡性スチレン系樹脂粒子中の残存スチレン量が３０ｐｐｍ以下であることを特徴とする発泡性スチレン系樹脂粒子の製造方法。
一般式（１）
【化１】
2020147668.tif 000005
一般式（２）
【化２】
2020147668.tif 000006
（式中のＲ1、Ｒ2は、直鎖または分岐アルキル基を表す。）
【請求項２】
前記一般式（１）で示される化合物が、２，２−ジ−ｔ−アミルパーオキシブタンであることを特徴とする請求項１に記載の発泡性スチレン系樹脂粒子の製造方法。
【請求項３】
前記一般式（２）で示される化合物が、ｔ−ブチルパーオキシ−２−エチルヘキサノエート、および／または、ｔ−アミルパーオキシ−２−エチルヘキサノエートであることを特徴とする請求項１又は２に記載の発泡性スチレン系樹脂粒子の製造方法。
【請求項４】
前記重合工程において、難燃剤として臭素化ポリマーを添加することを特徴とする、
請求項１〜３のいずれか一項に記載の発泡性スチレン系樹脂粒子の製造方法。
【請求項５】
前記重合工程において、更に難燃助剤を添加することを特徴とする、
請求項４に記載の発泡性スチレン系樹脂粒子の製造方法。
【請求項６】
前記難燃助剤がジクミルパーオキサイドを含み、
前記ジクミルパーオキサイドの使用量が、前記スチレン系単量体１００重量部に対して０．４０重量部未満である、
請求項５に記載の発泡性スチレン系樹脂粒子の製造方法。
【発明の詳細な説明】
【技術分野】
【０００１】
本発明は、発泡性スチレン系樹脂粒子とその製造方法に関し、特に、不快臭を抑制した発泡性スチレン系樹脂粒子に関するものである。
【背景技術】
【０００２】
発泡性スチレン系樹脂粒子は、比較的安価で、特殊な方法を用いずに蒸気等で発泡成形ができ、高い緩衝・断熱の効果が得られる為、社会的に有用な材料である。発泡性スチレン系樹脂粒子から得られる発泡成形体は、自動車部材の内装材、魚介や果物等々の生鮮食品の容器として、広く利用されている。
【０００３】
近年、自動車内装材や生鮮食品の容器から、放出される不快臭を低減した発泡成形体が、強く要望されている。
【０００４】
不快臭となる原因物質は、重合で消費できなかった残存スチレン以外に、主原料であるスチレン中の不純物であるエチルベンゼン、トルエン、キシレン等々である。これらの不純物は、ラジカル重合に関与せず、発泡成形体に残存してしまう。又、重合開始剤の残渣が不快臭の原因物質である。
【０００５】
特許文献１、２のように、カーボネート型構造の開始剤を用い、残存スチレン量を低減した発泡性スチレン系樹脂粒子を提案しているが、カーボネート型構造の開始剤残渣が、不快臭がする。
【０００６】
特許文献３のように、１，１−ビス（ｔ−アミルパーオキシ）−３，３，５−トリメチルシクロヘキサン等のケタール構造を有する開始剤を用いた発泡性スチレン系樹脂粒子を提案しているが、残存スチレン量が多く、不快臭低減には至っていない。
【０００７】
特許文献４のように、２，２−ジ−ｔ−アミルパーオキシブタン等の開始剤を用いることを提案しているが、併用しているジベンゾイルパーオキサイドの開始剤残渣が、不快臭である。
【先行技術文献】
【特許文献】
【０００８】
【特許文献１】特開２０１５−１４０３７０号公報
【特許文献２】特開平１１−２６９２０５号公報
【特許文献３】特開２００６−２０６８３０号公報
【特許文献４】特開２０１８−５３１８１号公報
【発明の概要】
【発明が解決しようとする課題】
【０００９】
本発明の課題は、発泡成形体からの不快臭が低減し、発泡成形体の表面が美麗である発泡性スチレン系粒子の製造方法を提供することにある。
【課題を解決するための手段】
【００１０】
本発明者らは、鋭意検討の結果、特定の重合開始剤を特定量使用することで残存スチレン量を少なくでき、発泡成形体からの放出する不快臭を低減できる発泡性スチレン系樹脂粒子を得ることが出来ることを見出し本発明の完成に至った。すなわち、本発明は、以下のとおりである。
[１] 発泡性スチレン系樹脂粒子の製造方法であって、フェニルアセチレン濃度が３０ｐｐｍ以下のスチレン単量体を重合する重合工程と、得られた重合体に発泡剤を含浸させる発泡剤含浸工程と、を含み、
前記重合工程では、重合開始剤として、一般式（１）に示される化合物を０．０５重量部以上０．４０重量部以下、一般式（２）に示される化合物を０．０５重量部以上０．４０重量部以下使用し、発泡性スチレン系樹脂粒子中の残存スチレン量が３０ｐｐｍ以下であることを特徴とする発泡性スチレン系樹脂粒子の製造方法。
。
（一般式１）
【００１１】
【化１】
2020147668.tif 000002
【００１２】
（式中のＲ1、Ｒ2は、直鎖または分岐アルキル基を表す。）
（一般式２）
【００１３】
【化２】
2020147668.tif 000003
【００１４】
（式中のＲ1、Ｒ2は、直鎖または分岐アルキル基を表す。）
【００１５】
[２]一般式（１）で示される化合物が、２，２−ジ−ｔ−アミルパーオキシブタンであることを特徴とする[１]に記載の発泡性スチレン系樹脂粒子の製造方法。
[３]一般式（２）で示される化合物が、ｔ−ブチルパーオキシ−２−エチルヘキサノエート、および／または、ｔ−アミルパーオキシ−２−エチルヘキサノエートであることを特徴とする[１]又は[２]に記載の発泡性スチレン系樹脂粒子の製造方法。
［４］前記重合工程において、難燃剤として臭素化ポリマーを添加することを特徴とする、[１]〜[３]に記載の発泡性スチレン系樹脂粒子の製造方法。
[５]前記重合工程において、更に難燃助剤を添加することを特徴とする、[４]に記載の発泡性スチレン系樹脂粒子の製造方法。
[６]前記難燃助剤がジクミルパーオキサイドを含み、前記ジクミルパーオキサイドの使用量が、前記スチレン系単量体１００重量部に対して０．４０重量部未満である、[５]に記載の発泡性スチレン系樹脂粒子の製造方法。
【発明の効果】
【００１６】
本発明で製造した発泡性スチレン系樹脂は、自動車内装材や生鮮食品の容器から、放出される不快臭を低減した発泡成形体を、提供することができる。
【発明を実施するための形態】
【００１７】
以下，本発明の実施の形態をより詳細に説明する。
【００１８】
本発明は、発泡性スチレン系樹脂粒子の製造方法であって、フェニルアセチレン濃度が３０ｐｐｍ以下のスチレン系単量体を重合する重合工程と、得られた重合体に発泡剤を含浸させる発泡剤含浸工程と、を含み、前記重合工程では、重合開始剤として、一般式（１）に示される化合物を０．０５重量部以上０．４０重量部以下、一般式（２）に示される化合物を０．０５重量部以上０．４０重量部以下使用し、発泡性スチレン系樹脂粒子中の残存スチレン量が３０ｐｐｍ以下であることを特徴とする発泡性スチレン系樹脂粒子の製造方法である。
【００１９】
本発明に用いるスチレン系単量体としては、スチレン、及び、α−メチルスチレン、パラメチルスチレン、ｔ−ブチルスチレン、クロルスチレンなどのスチレン系誘導体が挙げられる。これらスチレン系単量体は、単独で用いてもよいし、２種以上を混合して用いてもよい。また、本発明の製造方法を用いて製造される発泡性スチレン系樹脂粒子は、主成分（単量体総量に対して５０重量部以上）としてスチレン系単量体が重合されたものであればよく、スチレン系単量体と共重合が可能な成分、例えばメチルアクリレート、ブチルアクリレート、メチルメタクリレート、エチルメタクリレート、セチルメタクリレートなどのアクリル酸及びメタクリル酸のエステル、あるいはアクリロニトリル、ジメチルフマレート、エチルフマレートなどの各種単量体、ジビニルベンゼン、アルキレングリコールジメタクリレートなどの２官能性単量体も包含する。これら共重合が可能な成分を１種又は２種以上使用し共重合に供しても良い。なお、本明細書において、スチレンをスチレン単量体と記載する場合がある。
【００２０】
スチレン単量体は、エチルベンゼンを脱水素化して製造して得られる汎用スチレン（脱水素法）と、エチルベンゼンの自動酸化で、エチルベンゼンハイドロパーオキシドを経由して得られるフェニルアセチレン（以下、ＰＡと記載することがある）含有が少ない低ＰＡスチレン（ハルコン法）の２種がある。汎用スチレンは、一般的に、フェニルアセチレンを５０ppm以上含有していると共に、エチルベンゼン、トルエン等の不純物を多く含有している。例えば、一般的な汎用スチレンは、フェニルアセチレン含有量が５０〜３００ｐｐｍ、エチルベンゼン含有量が５０〜２５０ｐｐｍと言われている。このため、汎用スチレンを用いて発泡性スチレン系樹脂粒子を製造しようとした場合、ラジカル重合において上記不純物が消費されず最終製品に残存し、不快臭気がする。一方、低ＰＡスチレンは、一般的に、フェニルアセチレンの含有量が１０ｐｐｍ以下と少なく、エチルベンゼン、トルエン等の不純物が少ないために、最終製品中の不純物の残存量が少なく、不快臭気が抑制される。例えば、一般的な低ＰＡスチレンは、フェニルアセチレン含有量が１０ｐｐｍ以下、エチルベンゼン含有量が５０〜１３０ｐｐｍと言われている。このため、不快臭を低減した発泡性スチレン系樹脂の製造で用いるスチレン単量体は、汎用スチレンを使用するより、低ＰＡスチレンを使用する方が好ましい。
【００２１】
本発明は、一般式（１）に示される化合物を重合開始剤として、０．０５重量部以上０．４０重量部以下使用することを特徴とする発泡性スチレン系樹脂粒子の製造方法である。
【００２２】
一般式（１）で示される化合物のＲ1、Ｒ2は、直鎖または分岐アルキル基である。ここで、一般式（１）で示されるＲ1、Ｒ2の分岐アルキル基としては、例えば、ｔ−ブチル基、ｔ−アミル基、ｔ−ヘキシル基、ｔ−ペンチル基等が挙げられる。また、一般式（１）で示される化合物としては、具体的には、２，２−ジ−ｔ−ブチルパーオキシブタン、２，２−ジ−ｔ−アミルパーオキシブタン、２、２−ジ−ｔ−ヘキシルパーオキシブタン等があげられる。
【００２３】
特に、一般式（１）のＲ1構造、Ｒ2構造がｔ−アミル基であることが、残存スチレン量低減及び分子量低下を抑制できる点で好ましい。また、一般式（１）に示される化合物を重合開始剤として用いる場合、１０時間半減期温度が９５℃以上１１０℃以下である事が好ましい。具体的には、２，２−ジ−ｔ−アミルパーオキシブタンが、最終製品である発泡スチレン系樹脂粒子の残存スチレン量を低減でき、分子量低下を抑制できるため好ましい。
【００２４】
一般式（１）に示す化合物の使用量は、スチレン系単量体の総量１００重量部に対して、０．０５重量部以上０．４０重量部以下である。好ましくは、０．１０重量部以上０．３０重量部以下である。一般式（１）に示す化合物の使用量が、当該範囲内であると、適度な分子量の樹脂が得られ、かつ、残存スチレン量を低減させることができる。０．０５重量部未満では、残存スチレン量が多くなり、最終製品から不快臭がする。０．４０重量部を超える場合、重合中のラジカル発生量が多くなり、重合反応が早くなるため制御が困難となり、その結果、異常重合になる可能性が非常に高くなる。
【００２５】
本発明は、一般式（２）に示される化合物を重合開始剤として、０．０５重量部以上０．４０重量部以下使用することを特徴とする発泡性ポリスチレン系樹脂粒子の製造方法である。
【００２６】
一般式（２）で示される化合物のＲ1、Ｒ2は、直鎖または分岐アルキル基である。ここで、一般式（２）で示されるＲ1、Ｒ2は分岐アルキル基であることが好ましく、例えば、ｔ−ブチル基、ｔ−アミル基、ｔ−ヘキシル基、ｔ−ペンチル基等が挙げられ、１０時間半減期温度が６０℃以上９５℃以下である事が好ましい。
【００２７】
一般式（２）で示される化合物としては、具体的には、t-ブチルパーオキシ−２−エチルヘキサノエート、t-アミルパーオキシ−２−エチルヘキサノエート、t-ブチルパーオキシーイソブチラート、t-ブチルパーオキシー３，３，５−トリメチルヘキサノエート、t-アミルパーオキシー３，３，５−トリメチルヘキサノエートが挙げられる。特に、t-ブチルパーオキシ−２−エチルヘキサノエート、t-アミルパーオキシ−２−エチルヘキサノエートが好ましく、最終製品である発泡スチレン系樹脂粒子の、不快臭を低減した発泡性スチレン系樹脂粒子を製造するため好ましく、さらに、残存スチレン量を低減できるt-アミルパーオキシ−２−エチルヘキサノエートが好ましい。
【００２８】
なお、発泡性スチレン系樹脂粒子の製造で、１０時間半減期温度が６０℃以上９５℃以下である化合物として、ジベンゾイルパーオキサイド、ｔ−ブチルパーオキシベンゾエート等が挙げられるが、化合物の開裂により生した、芳香環を有する構造の化合物は、不快臭を発する物質の一つであるという新たな知見を得た。
【００２９】
一般式（２）に示す化合物の使用量は、スチレン系単量体の総量１００重量部に対して、０．０５重量部以上０．４０重量部以下である。好ましくは、０．０５重量部以上０．３０重量部以下である。一般式（２）に示す化合物の使用量が、当該範囲内であると、適度な分子量の樹脂が得られことが出来る。０．０５重量部未満では、最終製品の重量平均分子量３５万以上となり、発泡力が低下し、発泡成形体外観が悪化し、０．４０重量部を超える場合、最終製品の重量平均分子量が２０万以下と低くなり、発泡成形体が破泡したり外観が悪くなる。
【００３０】
過酸化物である一般式（１）及び一般式（２）で示される化合物は、取り扱いの安全上、水、或いは、炭化水素等で希釈して用いられることがあるが、希釈剤の種類によっては、不快臭の原因となることもある。このため、これら化合物を用いる場合、水希釈、或いは水系エマルションした化合物を用いることが、不快臭を低減した発泡性スチレン系樹脂粒子には好適である。
【００３１】
本発明の発泡性スチレン系樹脂粒子の製造は、一般式（１）と一般式（２）の化合物を併用して、重合するものである。一般式（１）の化合物の１０時間半減期温度が９５℃以上１１０℃以下であり、一般式（２）の化合物の１０時間半減期温度が６０℃以上９５℃以下である場合、一般式（１）の化合物は、主に残存スチレン量を低下させるために使用され、一般式（２）の化合物は、樹脂を形成するために用いられる。
【００３２】
そして、これらの化合物の量、種類の選定は、重合温度、重合時間、および必要とする樹脂の分子量を勘案して適宜決められる。よって、本発明においても、一般式（１）に示される化合物に、一般式（２）に示される化合物を１種或いは２種以上併用することにより、重合温度、重合時間、樹脂の分子量等の選択幅をより広げた上で、残存スチレン量を低減した良好な製品を得ることができる。
【００３３】
本発明の製造方法で得られた発泡性スチレン系樹脂粒子は、残存スチレン単量体量が３０ｐｐｍ以下である。最終製品中の残存スチレンは、不快臭の原因物質となることから、発泡性スチレン系樹脂粒子中の残存スチレン量は少ないほうが好ましい。よって、発泡性スチレン系樹脂粒子中の残存スチレン量は、３０ｐｐｍ未満であることが好ましく、より好ましくは１０ｐｍ以下である。下限は、実用的には０ｐｐｍになり難いので敢えて表示するなら１ｐｐｍ以上である。
【００３４】
本発明の発泡性スチレン系樹脂粒子の製造方法では、発泡性スチレン系樹脂粒子への難燃性付与のため、重合工程において、難燃剤のみ又は難燃剤および難燃助剤が添加されてもよい。難燃剤としては、ポリグリセリンジブロモプロピルエーテル、テトラブロモビスフェノールＡ、テトラブロモビスフェノール−Ａ−ビス（２，３−ジブロモ−２−メチルプロピルエーテル）、２，２−ビス[４−(２，３−ジブロモ−２−メチルプロピルオキシ)−３，５−ジブロモフェニル]プロパン等々の低分子化合物や臭素化スチレン、臭素化ブタジエン・ビニル芳香族共重合体、臭素化ノボラック樹脂アリルエーテル、臭素化ポリ（１，３−シクロアルカジエン）及び臭素化ポリ（４−ビニルフェノールアリルエーテル）等の臭素化ポリマーがあげられる。
【００３５】
その中でも、低分子量の難燃剤の分解物は、芳香環を有する構造の化合物であり、不快臭を発する物質の一つとなる。しかし、臭素化ポリマーは、不快臭を放出しがたいために、好ましい。
【００３６】
難燃剤の使用部数は、スチレン系単量体１００重量部に対して、０．５重量部以上２．０重量部以下が好ましい。０．５重量部未満であると充分な難燃性能が得られない。また、２．０重量部を超えると得られる発泡性ポリスチレン系樹脂粒子の成形加工性、成形体物性の悪化を引き起こすため好ましくなく、スチレン重合時の安定性を悪化傾向にある。
【００３７】
本発明に用いる難燃助剤としては、例えば、クメンパーオキサイド、ジクミルパーオキサイド、ｔ−ブチルハイドロパーオキサイド、２，３−ジメチルー２，３−ジフェニルブタン等の高温分解型の有機物があげられる。特に、重合中に分解が少なく、懸濁重合時の分散への影響が少ないことの理由から、ジクミルパーオキサイドが好ましい。
【００３８】
難燃助剤として使用するジクミルパーオキサイドのような芳香環を有する化合物は、分解されることで、芳香環を有する構造の化合物を生成するため、不快臭を発する物質の一つとなる。このため、ジクミルパーオキサイドの使用量は、極力抑えたほうが好ましい。したがって、ジクミルパーオキサイドを使用する場合、その使用量はスチレン系単量体１００重量部に対して０．４重量部以下であることが好ましく、更に好ましくは、０．２重量部以下で、
使用量が少ないほど最終製品の不快臭を抑制できる。
【００３９】
本発明において使用する発泡剤としては、プロパン、イソブタン、ノルマルブタン、イソペンタン、ノルマルペンタン、ネオペンタンなど炭素数３以上５以下の炭化水素等の脂肪族炭化水素類、およびジフルオロエタン、テトラフルオロエタンなどのオゾン破壊係数がゼロであるフッ化炭化水素類などの揮発性発泡剤が挙げられる。また、これらの発泡剤を併用することもできる。使用量としてはスチレン系樹脂粒子１００重量部に対して、好ましくは３重量部以上１２重量部以下、更に好ましくは５重量部以上９重量部以下である。３重量部より少ないと、予備発泡時間が長くなるとともに成形時の融着率が低下する傾向を有するため好ましくなく、１２重量部を越えると、予備発泡速度がはやくなり、倍率バラツキが大きくなる。
【００４０】
本発明の発泡性スチレン系樹脂粒子の製造方法では、上記難燃剤、難燃助剤以外の添加剤として、可塑剤、気泡調整剤等が使用できる。可塑剤としては、例えば、ステアリン酸トリグリセライド、パルミチン酸トリグリセライド、ラウリン酸トリグリセライド、ステアリン酸ジグリセライド、ステアリン酸モノグリセライド等の脂肪酸グリセライド、ヤシ油、パーム油、パーム核油等の植物油、ジオクチルアジペート、ジブチルセバケート等の脂肪族エステル、流動パラフィン等の有機炭化水素、シクロヘキサン、シクロペンタン等の環状脂肪族等があげられ、これらは併用しても何ら差し支えない。気泡調整剤としては、例えば、メチレンビスステアリン酸アマイド、エチレンビスステアリン酸アマイド等の脂肪族ビスアマイド、ポリエチレンワックス等が挙げられる。これらの中で、シクロヘキサンのような環状脂肪族は、熱により、二重結合が生成し、不快臭の原因物質となるので、添加剤として好ましくない。このため、シクロヘキサンのような環状脂肪族を添加する場合、その使用量は、スチレン系樹脂粒子１００重量部に対して０．３０重量部未満であることが好ましく、添加量は０部であることがより好ましい。
【００４１】
本発明においては、成形時に融着促進効果のあるステアリン酸アミド等の高級脂肪酸アミド、硬化ひまし油、硬化大豆油等の高級脂肪酸グリセライド、予備発泡時の集塊化防止効果のあるステアリン酸亜鉛等の脂肪酸金属塩を使用することができる。これらの添加剤は、発泡性スチレン系樹脂粒子とともにヘンシェルミキサー、スーパーミキサー、ユニバーサルミキサーなどの混合機内で一定時間混合することにより、発泡性スチレン系樹脂粒子表面に被覆または付着させることができる。さらに、帯電防止剤として一般に使用されるグリセリン、ポリエチレングリコール、ポリプロピレングリコール、脂肪酸モノグリセライド、アルキルスルフォン酸ナトリウム、などの１種または２種以上の併用も可能である。
【００４２】
本発明の発泡性スチレン系樹脂粒子は、公知の方法で発泡させて、スチレン系樹脂発泡成形体を得ることが出来る。例えば、発泡性スチレン系樹脂粒子を一旦予備発泡粒子を作製し、その後型に該予備発泡粒子を充填し成形する方法や、発泡性スチレン系樹脂粒子を直接型に充填し発泡成型する方法等が挙げられる。発泡性スチレン系樹脂粒子を一旦予備発泡粒子を作製し、その後型に該予備発泡粒子を充填し成形する方法の一例としては、下記のような方法が挙げられる。発泡性スチレン系樹脂粒子を回転攪拌式予備発泡装置で、水蒸気を用いて８０〜１１０℃程度で加熱することにより、嵩倍率が３０〜１００ｍｌ／ｇ程度の予備発泡粒を得、得られた予備発泡粒子を所望の形状の金型内に充填し、水蒸気などを用いて１００〜１４５℃程度で加熱することによりスチレン系樹脂発泡成形体とすることができる。
【００４３】
本発明の製造方法により製造された発泡性スチレン系樹脂粒子を用いて得られたスチレン系樹脂発泡成形体は、従来品と比較して、残存スチレン単量体量が少ないだけでなく、重合開始剤由来の不快臭も抑制されている。該スチレン系樹脂発泡成形体は、生鮮物の保管用容器をはじめ、建築や土木用の断熱資材、自動車用の緩衝資材として幅広く使用でき、特に不快臭低減が望まれている自動車内装材や生鮮食品の容器へ好適に使用できる。
【実施例】
【００４４】
以下に実施例、及び比較例を挙げるが、本発明はこれによって限定されるものではない。なお、実施例、及び比較例中の樹脂の分子量、及び樹脂中の残存スチレン量、スチレン単量体中のフェニルアセチレン量、難燃性及び不快臭の評価については以下の方法で測定した。なお、「部」「％」は特に断りのない限り重量基準である。
【００４５】
（重量平均分子量測定法）
発泡性スチレン系樹脂粒子をテトラヒドロフランに溶解し、ＧＰＣ（東ソー（株）製ＨＬＣ−８０２０、カラム：ＴＳＫｇｅｌ Ｓｕｐｅｒ  ＨＺＭ−Ｈ、カラム温度：４０℃、流速：０．３５ｍｌ／１ｍｉｎ．）にて重量平均分子量（Ｍｗ）を測定した。
【００４６】
（残存スチレン量測定法）
発泡性スチレン系樹脂粒子を塩化メチレン（内部標準シクロペンタノール）に溶解し、（株）島津製作所製ガスクロマトグラフィーＧＣ−２０１４（キャピラリーカラム：ＧＬサイエンス製Ｒｔｘ−１、カラム温度条件：５０→８０℃（３℃／ｍｉｎ）後、８０→１８０℃昇温（１０℃／ｍｉｎ）、キャリアガス：ヘリウム）を用いて、発泡性スチレン系樹脂粒子中に含まれる残存スチレン量（ｐｐｍ）を定量した。
【００４７】
（スチレン単量体中のフェニルアセチレン測定法）
フェニルアセチレン量０ｐｐｍ（ＮＤ）のスチレンを用いて、フェニルアセチレン量とシクロペンタノール量の比から導いたフェニルアセチレン量の検量線を作成した。ＮＤとは、本測定方法では、検出されないことを示す。
【００４８】
スチレンに、内部標準シクロペンタノールを溶解し、（株）島津製作所製ガスクロマトグラフィーＧＣ−２０１４（キャピラリーカラム：ＧＬサイエンス製Ｒｔｘ−１、カラム温度条件：５０→７０℃（３℃／ｍｉｎ）へ昇温し、７０℃で３０分保持後、７０→１７０℃（１０℃／ｍｉｎ）へ昇温、キャリアガス：ヘリウム）を用いて、スチレン中のフェニルアセチレン量（ｐｐｍ）を定量した。
【００４９】
発泡成形体の製造方法は以下の通りである。
（発泡成形体の製造方法）
発泡性スチレン系樹脂粒子を加圧式予備発泡機（大開工業社製）で、１０５℃の水蒸気で加熱することにより、、嵩倍率が５５ｍｌ／ｇの予備発泡粒を得る。次に、この予備発泡粒を室温で1日養生させた後、ダイセン工業社製のＫＲ−５７成形機にて平板状発泡成形体を成形した。
【００５０】
（表面性の評価）
得られた発泡成形体の表面状態を目視観察し、以下の基準にて表面性を評価した。
◎：表面の溶融、粒間が無く、非常に美麗。
○：表面の溶融、粒間が少なく、美麗。
△：表面の溶融、粒間があり、外観やや不良。
×：表面の溶融、粒間が多く、外観不良。
【００５１】
（難燃性の評価）
得られた発泡成形体から１０ｍｍ×２５ｍｍ×長さ２００ｍｍに切り出した試験片５個を、６０℃オーブンで１２時間養生後、ＪＩＳ  Ａ９５１１：２００６Ｒの測定方法Ａに準拠し測定を行い、５個の試験片の平均値を求め、消炎時間とした。消炎時間が、３秒以内が自消性の特性を有する。
【００５２】
（不快臭の評価）
得られた発泡成形体から、１００ｍｍ×１００ｍｍ×厚２０ｍｍに切り出した試験片を、アルミホイルにつつみ保管し、１週間以内に、活性炭または活性炭シート等の試験室内で臭気官能試験をおこなう。臭気試験装置は、縦１００ｍｍ×横１００ｍｍ×高さ５０ｍｍＢＯＸの上蓋にφ５０ｍｍの穴を開けた臭気箱に、試験片を、上蓋φ５０ｍｍの穴（パッキン付き）に密閉して装着し、更に、その試験片の上部に、臭気袋を密閉して取り付けて、臭気袋に臭気を収集できるようしたものである。試験前に、活性炭に通した脱臭空気を、装置に充満させておき、臭気袋の栓を閉めておく。この装置を、８０℃×４時間に放置後、臭気袋の栓を開けて、、５人の臭気パネラーによる臭気官能試験をおこない、５人の快・不快点数の平均値で示した。以下の基準にて快・不快臭の基準は以下に示す。合格基準は、−１．５以上である。
−４：極端に不快
−３：非常に不快
−２：不快−１：やや不快
０：快でも不快でもない
１：やや快
２：快
３：非常に快
４：極端に快
【００５３】
（実施例１）
フェニルアセチレン量０ｐｐｍ（ＮＤ）のスチレンを用いた。撹拌機付き６Ｌオートクレーブに水９６重量部、第３リン酸カルシウム０．１６重量部、α−オレインスルフォン酸ソーダ０．００３重量部、難燃剤として臭素化ブタジエン・スチレン共重合体（ケムチュラ社製「ＥＭＥＲＡＬＤ ３０００」  臭素含有量６４％）１重量部、難燃助剤としてジクミルパーオキサイド（日油社製パークミルＤ）０．２重量部、やし油１．０重量部、２，２−ジ−ｔ−アミルパーオキシブタン（化薬アクゾ社製ＡＭ−Ｃ５５）を０．１９重量部、ｔ−アミルパーオキシー２−エチルヘキサノエート（化薬アクゾ社製トリゴノックス１２１）０．１重量部を仕込んだ後、フェニルアセチレン量０ｐｐｍ（ＮＤ）のスチレン１００重量部を仕込み、昇温し、９８℃で５時間重合を行った。その後、ノルマルリッチブタン（ノルマル／イソ＝７０／３０）を８部仕込み、１１７℃へ昇温し、８時間発泡剤含浸重合をおこなった。その後、４０℃まで冷却し、発泡性スチレン系樹脂粒子を取り出し、乾燥した。
【００５４】
得られた発泡性スチレン系樹脂粒子について上述した各種測定を行い、その結果を表１に示した。また、得られた発泡性スチレン系樹脂粒子について上述した方法で発泡成形体を作成し、上述した評価を行い、その結果を表１に示した。
【００５５】
（実施例２）
ｔ−アミルパーオキシー２−エチルヘキサノエート（化薬アクゾ社製トリゴノックス１２１）を、ｔ−ブチルパーオキシー２−エチルヘキサノエート（日油社製ＰＢ−Ｏ）０．１重量部に変更した以外は、実施例１と同様に行った。得られた結果を表１に示す。
【００５６】
（実施例３）
臭素化ブタジエン・スチレン共重合体（ケムチュラ社製「ＥＭＥＲＡＬＤ ３０００」  臭素含有量６４％）１．２部、ジクミルパーオキサイド無に変更した以外は、実施例１と同様に行った。得られた結果を表１に示す。
【００５７】
（実施例４）
２，２−ジ−ｔ−アミルパーオキシブタン（化薬アクゾ社製ＡＭ−Ｃ５５）を０．１重量部、ｔ−アミルパーオキシー２−エチルヘキサノエート（化薬アクゾ社製トリゴノックス１２１）０．１５重量部に変更した以外は、実施例３と同様に行った。得られた結果を表１に示す。
【００５８】
（実施例５）
撹拌機付き６Ｌオートクレーブに水９６重量部、第３リン酸カルシウム０．１４重量部、α−オレインスルフォン酸ソーダ０．００３重量部、ポリエチレンワクス（東洋アドレ社製ＰＥＷ）、２，２−ジ−ｔ−アミルパーオキシブタン（化薬アクゾ社製ＡＭ−Ｃ５５）を０．１２重量部、ｔ−アミルパーオキシー２−エチルヘキサノエート（化薬アクゾ社製トリゴノックス１２１）０．２２重量部を仕込んだ後、フェニルアセチレン量０ｐｐｍ（ＮＤ）のスチレン９５重量部、アクリル酸ブチル５重量部を仕込み、昇温し、９８℃で５時間重合を行った。ノルマルリッチブタン（ノルマル／イソ＝５０／５０）を７部仕込み、１２０℃へ昇温し、８時間発泡剤含浸重合をおこなった。その後、４０℃まで冷却し、発泡性スチレン系樹脂粒子を取り出し、乾燥した。得られた発泡性スチレン系樹脂粒子について上述した各種測定を行い、その結果を表１に示した。また、得られた発泡性スチレン系樹脂粒子について上述した方法で発泡成形体を作成し、上述した評価を行い、その結果を表１に示した。
【００５９】
（比較例１）
フェニルアセチレン量８０ｐｐｍのスチレンを用い、ジベンゾイルパーオキサイド（日油社製ナイパーＮＷ）０．１重量部、ｔ−ブチルパーオキシ−２−エチルヘキシルモノカーボネート（日油社製ＰＢ−Ｅ）０．３５重量部にした以外は実施例１と同様に行った。得られた結果は表１に示す。
【００６０】
（比較例２）
フェニルアセチレン量０ｐｐｍ（ＮＤ）のスチレンへ変更した以外は比較例１と同様に行った。得られた結果は表１に示す。
【００６１】
（比較例３）
フェニルアセチレン量８０ｐｐｍのスチレンとした以外は実施例１と同様に行った。得られた結果は表１に示す。
【００６２】
（比較例４）
ｔ−アミルパーオキシー２−エチルヘキサノエート（化薬アクゾ社製トリゴノックス１２１）を、ジベンゾイルパーオキサイド（日油社製ナイパーＮＷ）０．１重量部に変更した以外は、実施例１と同様に行った。得られた結果を表１に示す。
【００６３】
（比較例５）
２，２−ジ−ｔ−アミルパーオキシブタン（化薬アクゾ社製ＡＭ−Ｃ５５）を、ｔ−ブチルパーオキシーイソプロピルカーボネート（日油社製ＰＢ−Ｉ）０．３５重量部に変更した以外は実施例１と同様に行った。得られた結果は表１に示す。
【００６４】
（比較例６）
２，２−ジ−ｔ−アミルパーオキシブタン（化薬アクゾ社製ＡＭ−Ｃ５５）を、ｔ−ブチルパーオキシ−２−エチルヘキシルモノカーボネート（日油社製ＰＢ−Ｅ）０．３５重量部に変更した以外は実施例１と同様に行った。得られた結果は表１に示す。
【００６５】
（比較例７）
フェニルアセチレン量８０ｐｐｍのスチレンを用い、ジベンゾイルパーオキサイド（日油社製ナイパーＮＷ）０．２３重量部、ｔ−ブチルパーオキシ−２−エチルヘキシルモノカーボネート（日油社製ＰＢ−Ｅ）０．２１重量部に変更した以外は実施例５と同様に行った。得られた結果は表１に示す。
【００６６】
（比較例８）
フェニルアセチレン量０ｐｐｍ（ＮＤ）のスチレンへ変更した以外は比較例７と同様に行った。得られた結果は表１に示す。
【００６７】
【表１】
2020147668.tif 000004